(57)【特許請求の範囲】
【請求項１】
坩堝底に側壁から順に複数の単結晶シリコンブロックを配列させるとともに、結晶成長に伴って転位発生を抑制する第１転位抑制粒界を形成させ得る少なくとも一つの第１転位抑制境界と、前記第１転位抑制境界よりも前記側壁側に位置して結晶成長に伴って転位を発生させ得る転位発生粒界を形成させ得る少なくとも一つの転位発生境界と、を有し、前記第１転位抑制境界と前記転位発生境界とが対向するように、前記複数の単結晶シリコンブロックを配置して種結晶を形成する配置工程と、
前記種結晶の上にシリコン融液を配置し、前記シリコン融液を冷却して前記種結晶の結晶方位を受け継いで一方向に結晶粒を成長させてシリコンインゴットを形成するとともに、前記シリコンインゴット中に前記転位発生境界と前記第１転位抑制境界をそれぞれ引き継いだ前記転位発生粒界と前記第１転位抑制粒界を形成して、前記転位発生粒界に対面する結晶粒に転位を発生させるとともに、前記第１転位抑制粒界に対して前記側壁と反対側で対面する結晶粒での転位発生を抑制させる成長工程と、を有することを特徴とするシリコンインゴットの製造方法。
【請求項２】
坩堝底に側壁から順に複数の単結晶シリコンブロックを配列させるとともに、結晶成長に伴って転位発生を抑制する第１転位抑制粒界を形成させ得る少なくとも一つの第１転位抑制境界と、前記第１転位抑制境界よりも前記側壁側に位置して結晶成長に伴って転位を発生させ得る転位発生粒界を形成させ得る少なくとも一つの転位発生境界と、を有し、前記転位発生境界が前記側壁と平行するように、前記複数の単結晶シリコンブロックを配置して種結晶を形成する配置工程と、
前記種結晶の上にシリコン融液を配置し、前記シリコン融液を冷却して前記種結晶の結晶方位を受け継いで一方向に結晶粒を成長させてシリコンインゴットを形成するとともに、前記シリコンインゴット中に前記転位発生境界と前記第１転位抑制境界をそれぞれ引き継いだ前記転位発生粒界と前記第１転位抑制粒界を形成して、前記転位発生粒界に対面する結晶粒に転位を発生させるとともに、前記第１転位抑制粒界に対して前記側壁と反対側で対面する結晶粒での転位発生を抑制させる成長工程と、を有することを特徴とするシリコンインゴットの製造方法。
【請求項３】
坩堝底に側壁から順に複数の単結晶シリコンブロックを配列させるとともに、結晶成長に伴って転位発生を抑制する第１転位抑制粒界を形成させ得る少なくとも一つの第１転位抑制境界と、前記第１転位抑制境界よりも前記側壁側に位置して結晶成長に伴って転位を発生させ得る転位発生粒界を形成させ得る少なくとも一つの転位発生境界と、前記転位発生境界よりも前記側壁側に、結晶成長に伴って転位発生を抑制する第３転位抑制粒界を形成させ得る少なくとも一つの第３転位抑制境界と、を有するように、前記複数の単結晶シリコンブロックを配置して種結晶を形成する配置工程と、
前記種結晶の上にシリコン融液を配置し、前記シリコン融液を冷却して前記種結晶の結晶方位を受け継いで一方向に結晶粒を成長させてシリコンインゴットを形成するとともに、前記シリコンインゴット中に前記転位発生境界と前記第１転位抑制境界と前記第３転位抑制境界とをそれぞれ引き継いだ前記転位発生粒界と前記第１転位抑制粒界と前記第３転位抑制粒界とを形成して、前記転位発生粒界に対面する結晶粒に転位を発生させるとともに、前記第１転位抑制粒界に対して前記側壁と反対側で対面する結晶粒での転位発生を抑制し、前記第３転位抑制粒界に対して前記側壁側で対面する結晶粒での転位発生を抑制させる成長工程と、を有することを特徴とするシリコンインゴットの製造方法。
【請求項４】
前記配置工程において、前記転位発生境界よりも前記側壁側に、結晶成長に伴って転位発生を抑制する第３転位抑制粒界を形成させ得る少なくとも一つの第３転位抑制境界を有するように、前記複数の単結晶シリコンブロックを配置して種結晶を形成し、
前記成長工程において、前記シリコンインゴット中に前記第３転位抑制境界を引き継いだ前記第３転位抑制粒界を形成して、前記第３転位抑制粒界に対して前記側壁側で対面する結晶粒での転位発生を抑制させる請求項１又は２に記載のシリコンインゴットの製造方法。
【請求項５】
前記配置工程において、前記第１転位抑制境界に対して前記側壁と反対側に、結晶成長に伴って転位発生を抑制する第２転位抑制粒界を形成させ得る少なくとも一つの第２転位抑制境界を有するように、前記複数の単結晶シリコンブロックを配置して種結晶を形成し、
前記成長工程において、前記シリコンインゴット中に前記第２転位抑制境界を引き継いだ前記第２転位抑制粒界を形成して、前記第２転位抑制粒界に対面する結晶粒での転位発生を抑制させる請求項１〜４のいずれかに記載のシリコンインゴットの製造方法。
【請求項６】
前記転位発生粒界のΣ値は、前記第１転位抑制粒界のΣ値よりも小さい請求項１〜５のいずれかに記載のシリコンインゴットの製造方法。
【請求項７】
前記転位発生境界に対面する前記単結晶シリコンブロックの結晶方位に対する、前記転位発生粒界に対面する結晶粒の結晶方位のズレ角度が０°以上１０°以下である請求項１〜６のいずれかに記載のシリコンインゴットの製造方法。
【請求項８】
前記坩堝の対向する一対の側壁のうち一方の側壁の近傍に配置された少なくとも一つの前記転位発生境界に対面する前記単結晶シリコンブロックの合計厚みは、１ｍｍ以上１００ｍｍ以下である請求項１〜７のいずれかに記載のシリコンインゴットの製造方法。
【請求項９】
前記種結晶は、前記第１転位抑制境界よりも前記側壁側に位置して、前記第１転位抑制境界に対して前記側壁側と反対側の単結晶シリコンブロックよりも高い転位密度を有する高転位単結晶シリコンブロックを有する請求項１〜８のいずれかに記載のシリコンインゴットの製造方法。
【請求項１０】
前記配置工程において、前記坩堝底が四角形状をなし、４つの前記側壁について各側壁
から順に、前記転位発生境界及び前記第１転位抑制境界を配置させる請求項１〜９に記載のシリコンインゴットの製造方法。
【請求項１１】
前記配置工程において、前記坩堝底が四角形状をなし、４つの前記側壁について各側壁から順に、前記第３転位抑制境界、前記転位発生境界及び前記第１転位抑制境界を配置させる請求項３又は４のシリコンインゴットの製造方法。
【請求項１２】
坩堝底に側壁から順に複数の単結晶シリコンブロックを配列させるとともに、結晶成長に伴って転位発生を抑制する第１転位抑制粒界を形成させ得る少なくとも一つの第１転位抑制境界と、前記第１転位抑制境界よりも前記側壁側に位置して、前記第１転位抑制境界に対して前記側壁側と反対側の単結晶シリコンブロックよりも高い転位密度を有する高転位単結晶シリコンブロックと、を有するように、前記複数の単結晶シリコンブロックを配置して種結晶を形成する配置工程と、
前記種結晶の上にシリコン融液を配置し、前記シリコン融液を冷却して前記種結晶の結晶方位を受け継いで一方向に結晶粒を成長させてシリコンインゴットを形成するとともに、前記シリコンインゴット中に前記第１転位抑制境界を引き継いだ前記第１転位抑制粒界と前記高転位単結晶シリコンブロックを引き継いで転位を発生させた高転位結晶粒とを形成して、前記第１転位抑制粒界に対して前記側壁と反対側で対面する結晶粒での転位発生を抑制させる成長工程と、を有することを特徴とするシリコンインゴットの製造方法。
【請求項１３】
前記配置工程において、前記坩堝底が四角形状をなし、４つの前記側壁について各側壁から順に、前記高転位単結晶シリコンブロック及び前記第１転位抑制境界を配置させる請求項１２に記載のシリコンインゴットの製造方法。
【請求項１４】
シリコンの結晶粒を成長させてシリコンインゴットを製造するために用いられる種結晶であって、
前記種結晶は、前記結晶粒が成長する成長方向に対して垂直方向の端部から順に複数の単結晶シリコンブロックが配列されてなるとともに、結晶成長に伴って転位発生を抑制する第１転位抑制粒界を形成させ得る少なくとも一つの第１転位抑制境界と、前記第１転位抑制境界よりも前記端部側に位置して結晶成長に伴って転位を発生させ得る転位発生粒界を形成させ得る少なくとも一つの転位発生境界と、を有し、前記第１転位抑制境界と前記転位発生境界とが対向することを特徴とする種結晶。
【請求項１５】
シリコンの結晶粒を成長させてシリコンインゴットを製造するために用いられる種結晶であって、
前記種結晶は、前記結晶粒が成長する成長方向に対して垂直方向の端部から順に複数の単結晶シリコンブロックが配列されてなるとともに、結晶成長に伴って転位発生を抑制する第１転位抑制粒界を形成させ得る少なくとも一つの第１転位抑制境界と、前記第１転位抑制境界よりも前記端部側に位置して結晶成長に伴って転位を発生させ得る転位発生粒界を形成させ得る少なくとも一つの転位発生境界と、前記転位発生境界よりも前記端部側に、結晶成長に伴って転位発生を抑制する第３転位抑制粒界を形成させ得る少なくとも一つの第３転位抑制境界と、を有することを特徴とする種結晶。
【請求項１６】
シリコンの結晶粒を成長させてシリコンインゴットを製造するために用いられる種結晶であって、
前記種結晶は、前記結晶粒が成長する成長方向に対して垂直方向の端部から順に複数の単結晶シリコンブロックが配列されてなるとともに、結晶成長に伴って転位発生を抑制する第１転位抑制粒界を形成させ得る少なくとも一つの第１転位抑制境界と、前記第１転位抑制境界よりも前記端部側に位置して、前記第１転位抑制境界に対して前記端部側と反対側の単結晶シリコンブロックよりも高い転位密度を有する少なくとも一つの高転位単結晶シリコンブロックと、を有することを特徴とする種結晶。
【請求項１７】
シリコンの種結晶の結晶方位を受け継いで一方向に成長した複数の結晶粒よりなるシリコンインゴットであって、
前記シリコンインゴットは、第１転位抑制粒界と、前記第１転位抑制粒界よりも結晶粒の成長方向に対して垂直方向の端部側に位置する転位発生粒界とを有し、前記第１転位抑制粒界と前記転位発生粒界とが対向するとともに、前記転位発生粒界に対面する結晶粒に転位が発生されており、前記第１転位抑制粒界に対して前記端部と反対側で対面する結晶粒に発生している転位は、前記転位発生粒界に対面する結晶粒に発生している転位よりも少ないことを特徴とするシリコンインゴット。
【請求項１８】
シリコンの種結晶の結晶方位を受け継いで一方向に成長した複数の結晶粒よりなるシリコンインゴットであって、
前記シリコンインゴットは、第１転位抑制粒界と、前記第１転位抑制粒界よりも結晶粒の成長方向に対して垂直方向の端部側に位置する転位発生粒界と、前記転位発生粒界よりも前記端部側に位置する第３転位抑制粒界と、を有するとともに、前記転位発生粒界に対面する結晶粒に転位が発生されており、前記第１転位抑制粒界に対して前記端部と反対側で対面する結晶粒に発生している転位、及び、前記第３転位抑制粒界に対して前記端部側で対面する結晶粒に発生している転位は、前記転位発生粒界に対面する結晶粒に発生している転位よりも少ないことを特徴とするシリコンインゴット。
【請求項１９】
前記シリコンインゴットの結晶粒の成長方向に対して垂直方向の断面は四角形状をなし、前記垂直方向の４つの前記端部について前記各端部から順に、前記転位発生粒界及び前記第１転位抑制粒界が配置されている請求項１７又は１８に記載のシリコンインゴット。
【請求項２０】
前記シリコンインゴットの結晶粒の成長方向に対して垂直方向の断面は四角形状をなし、前記垂直方向の４つの前記端部について前記各端部から順に、前記第３転位抑制粒界、前記転位発生粒界及び前記第１転位抑制粒界が配置されている請求項１８に記載のシリコンインゴット。
【請求項２１】
シリコンの種結晶の結晶方位を受け継いで一方向に成長した複数の結晶粒よりなるシリコンインゴットであって、
前記シリコンインゴットは、第１転位抑制粒界と、前記第１転位抑制粒界よりも結晶粒の成長方向に対して垂直方向の端部側に位置する高転位結晶粒と、前記高転位結晶粒よりも前記端部側に位置する第３転位抑制粒界と、を有するとともに、前記高転位結晶粒には転位が発生されており、前記第１転位抑制粒界に対して前記端部と反対側で対面する結晶粒に発生している転位、及び、前記第３転位抑制粒界に対して前記端部側で対面する結晶粒に発生している転位は、前記高転位結晶粒に発生している転位よりも少ないことを特徴とするシリコンインゴット。
【請求項２２】
前記シリコンインゴットの結晶粒の成長方向に対して垂直方向の断面は四角形状をなし、前記垂直方向の４つの前記端部について前記各端部から順に、前記第３転位抑制粒界、前記高転位結晶粒及び前記第１転位抑制粒界が配置されている請求項２１に記載のシリコンインゴット。
【発明の詳細な説明】
【技術分野】
【０００１】
本発明は、多結晶型シリコン太陽電池などに用いられるシリコンインゴット及びその製造方法並びに種結晶に関する。
【背景技術】
【０００２】
多結晶型シリコン太陽電池は、比較的高い変換効率を有し、大量生産が可能であり、しかも電池生産に必要な資源が豊富である。このため、多結晶型シリコン太陽電池は、各種太陽電池の中でも、大きなシェアを確保し続けている。
【０００３】
多結晶型シリコン太陽電池に用いられる多結晶シリコン材料は、一般的にキャスト成長法により製造される。キャスト成長法は、坩堝内に入れたシリコン融液を用いて、坩堝底面から一方向に向かってシリコンバルク多結晶インゴットを成長させる方法である。
【０００４】
近年、疑似単結晶シリコンが注目されている。疑似単結晶シリコンは、変換効率の向上が期待できるため、太陽電池用材料として有望視されてきている。
【０００５】
疑似単結晶シリコンを製造するために、キャスト成長法の一種としてモノライクキャスト法が開発されている。モノライクキャスト法は、坩堝底面に単結晶シリコンブロックを敷き、そこから粒結晶を一方向に成長させて疑似単結晶を形成する。
【０００６】
モノライクキャスト法では、図１７に示すように、成長した結晶粒８１の両側上部に方位がランダムな多結晶化部分８０が生じることがある。図１８は、シリコンインゴットを示す。シリコンインゴットの上部両側部に、方位がランダムな多結晶化部分が認められる。多結晶化部分は、シリコン融液から種結晶を使って疑似単結晶を育成する過程で、坩堝側壁に接する部分から種結晶とは別の方位の結晶粒が多数発生して、別の方位の結晶粒の占有部分が拡大したものである。
【０００７】
多結晶化の問題の克服のために、本願発明者らは、特許文献１に示されているように、種結晶を複合させて人工的な結晶粒界を形成し、この粒界を利用して多結晶領域の拡大を抑制する方法を考案した。
【０００８】
また、非特許文献１に示されるように、坩堝壁近傍に多結晶領域を形成させてシリコンインゴット中心部の品質を向上させることが提案されている。
【０００９】
モノライクキャスト法は、更に以下の問題が残る。
【００１０】
図１７に示すように、坩堝９を用いたキャスト法では、凝固時の体積膨張によって転位８２が導入されやすい。複数の単結晶シリコンブロックを配列させた種結晶を用いて結晶成長をさせると、粒界から転位が発生してしまう。
【００１１】
図１７に示すように、坩堝９は、側面及び底面に離型材が塗布されて用いられる。坩堝９の側面及び底面に接触した部分から離型材由来の不純物８５が結晶粒８１に拡散する。不純物を有するシリコンインゴットを太陽電池に用いた場合、キャリア再結合速度が速くなる。図１９に示すように、シリコンインゴットの外側部分の坩堝側壁近傍は不純物が存在するため、キャリアのライフタイムが短い低ライフタイム部となり、中央部分は不純物の拡散が少なくキャリアのライフタイムが長い高ライフタイム部となる。不純物の拡散が広く低ライフタイム部が大きいと、太陽電池材料として使用可能な高ライフタイム部の割合が少なくなり、シリコンインゴットの歩留まりも低下してしまう。
【先行技術文献】
【特許文献】
【００１２】
【特許文献１】特開２０１４−２４７１６号公報
【非特許文献】
【００１３】
【非特許文献１】Advanced production technology of Si solar cells”, KL-03, 28/１0/20１3
【発明の概要】
【発明が解決しようとする課題】
【００１４】
本願発明者は、更に鋭意探求を重ねて、高品質な疑似単結晶シリコンを成長させることができるシリコンインゴットの製造方法及び種結晶並びにシリコンインゴットを提供することを課題とする。
【課題を解決するための手段】
【００１５】
本発明のシリコンインゴットの製造方法は、坩堝底に側壁から順に複数の単結晶シリコンブロックを配列させるとともに、結晶成長に伴って転位発生を抑制する第１転位抑制粒界を形成させ得る少なくとも一つの第１転位抑制境界と、前記第１転位抑制境界よりも前記側壁側に位置して結晶成長に伴って転位を発生させ得る転位発生粒界を形成させ得る少なくとも一つの転位発生境界と、を有するように、前記複数の単結晶シリコンブロックを配置して種結晶を形成する配置工程と、前記種結晶の上にシリコン融液を配置し、前記シリコン融液を冷却して前記種結晶の結晶方位を受け継いで一方向に結晶粒を成長させてシリコンインゴットを形成するとともに、前記シリコンインゴット中に前記転位発生境界と前記第１転位抑制境界をそれぞれ引き継いだ前記転位発生粒界と前記第１転位抑制粒界を形成して、前記転位発生粒界に対面する結晶粒に転位を発生させるとともに、前記第１転位抑制粒界に対して前記側壁と反対側で対面する結晶粒での転位発生を抑制させる成長工程と、を有することを特徴とする。
【００１６】
本発明のシリコンインゴットの製造方法は、坩堝底に側壁から順に複数の単結晶シリコンブロックを配列させるとともに、結晶成長に伴って転位発生を抑制する第１転位抑制粒界を形成させ得る少なくとも一つの第１転位抑制境界と、前記第１転位抑制境界よりも前記側壁側に位置して、前記第１転位抑制境界に対して前記側壁側と反対側の単結晶シリコンブロックよりも高い転位密度を有する高転位単結晶シリコンブロックと、を有するように、前記複数の単結晶シリコンブロックを配置して種結晶を形成する配置工程と、前記種結晶の上にシリコン融液を配置し、前記シリコン融液を冷却して前記種結晶の結晶方位を受け継いで一方向に結晶粒を成長させてシリコンインゴットを形成するとともに、前記シリコンインゴット中に前記第１転位抑制境界を引き継いだ前記第１転位抑制粒界と前記高転位単結晶シリコンブロックを引き継いで転位を発生させた高転位結晶粒とを形成して、前記第１転位抑制粒界に前記側壁と反対側で対面する結晶粒での転位発生を抑制させる成長工程と、を有することを特徴とする。
【００１７】
本発明の種結晶は、シリコンの結晶粒を成長させてシリコンインゴットを製造するために用いられる種結晶であって、
前記種結晶は、前記結晶粒が成長する成長方向に対して垂直方向の端部から順に複数の単結晶シリコンブロックが配列されてなるとともに、結晶成長に伴って転位発生を抑制する第１転位抑制粒界を形成させ得る少なくとも一つの第１転位抑制境界と、前記第１転位抑制境界よりも前記端部側に位置して結晶成長に伴って転位を発生させ得る転位発生粒界を形成させ得る少なくとも一つの転位発生境界と、を有することを特徴とする。
【００１８】
本発明の種結晶は、シリコンの結晶粒を成長させてシリコンインゴットを製造するために用いられる種結晶であって、前記種結晶は、前記結晶粒が成長する成長方向に対して垂直方向の端部から順に複数の単結晶シリコンブロックが配列されてなるとともに、結晶成長に伴って転位発生を抑制する第１転位抑制粒界を形成させ得る少なくとも一つの第１転位抑制境界と、前記第１転位抑制境界よりも前記端部側に位置して、前記第１転位抑制境界に対して前記端部側と反対側の単結晶シリコンブロックよりも高い転位密度を有する少なくとも一つの高転位単結晶シリコンブロックと、を有することを特徴とする。
【００１９】
本発明のシリコンインゴットは、シリコンの種結晶の結晶方位を受け継いで一方向に成長した複数の結晶粒よりなるシリコンインゴットであって、前記シリコンインゴットは、第１転位抑制粒界と、前記第１転位抑制粒界よりも結晶粒の成長方向に対して垂直方向の端部側に位置する転位発生粒界とを有するとともに、前記転位発生粒界に対面する結晶粒に転位が発生されており、前記第１転位抑制粒界に対して前記端部と反対側で対面する結晶粒に発生している転位は、前記転位発生粒界に対面する結晶粒に発生している転位よりも少ないことを特徴とする。
【００２０】
本発明のシリコンインゴットは、シリコンの種結晶の結晶方位を受け継いで一方向に成長した複数の結晶粒よりなるシリコンインゴットであって、前記シリコンインゴットは、第１転位抑制粒界と、前記第１転位抑制粒界よりも結晶粒の成長方向に対して垂直方向の端部側に位置する高転位結晶粒とを有するとともに、前記高転位結晶粒には転位が発生されており、前記第１転位抑制粒界に対して前記端部と反対側で対面する結晶粒に発生している転位は、前記高転位結晶粒に発生している転位よりも少ないことを特徴とする。
【発明の効果】
【００２１】
本発明によれば上記構成を具備するため、高品質な疑似単結晶シリコンを成長させることができるシリコンインゴットの製造方法及び種結晶並びにシリコンインゴットを提供することができる。
【図面の簡単な説明】
【００２２】
【図１】参考例１の種結晶の作成方法を示す図である。
【図２】参考例１のシリコンインゴットの切断面のエッチピット像を示す図である。
【図３】実施例１の種結晶の作成方法を示す図である。
【図４】実施例１のシリコンインゴットの切断面を示す写真である。
【図５】実施例１のシリコンインゴットの切断面のエッチピット像を示す図である。
【図６】結晶粒の転位領域の鉄濃度分布を示す図である。
【図７】実施例１のシリコンインゴットの説明図である。
【図８】実施例１の種結晶に対して更に第３転位抑制境界を設けて作成したシリコンインゴットの説明図である。
【図９】実施例１の種結晶に高転位単結晶シリコンブロックを用いて作成したシリコンインゴットの説明図である。
【図１０】実施例１の種結晶の転位発生境界に代えて高転位単結晶シリコンブロックを配置した種結晶を用いて作成したシリコンインゴットの説明図である。
【図１１】実施例２の種結晶の作成方法を示す図である。
【図１２】図１１のＡ−Ａ矢視線方向に切断したシリコンインゴットの切断面の断面写真である。
【図１３】種結晶部分をＺ方向と直交する方向に切断したシリコンインゴットの切断面の断面写真である。
【図１４】図１１のＡ−Ａ矢視線方向に切断したシリコンインゴットの切断面の説明図である。
【図１５】種結晶部分をＺ方向と直交する方向に切断したシリコンインゴットの切断面の説明図である。
【図１６】実施例２の種結晶の転位発生境界に代えて高転位単結晶シリコンブロックを配置した種結晶を用いて作成したシリコンインゴットの説明図である。
【図１７】従来の問題点を説明するためのシリコンインゴットの断面図である。
【図１８】多結晶化したシリコンインゴットの断面写真である。
【図１９】シリコンインゴットにおけるキャリアのライフタイムの分布を示す図である。
【発明を実施するための形態】
【００２３】
本発明の実施形態に係るシリコンインゴットの製造方法及び種結晶並びにシリコンインゴットについて詳細に説明する。
【００２４】
シリコンインゴットの製造方法は、坩堝底に側壁から順に複数の単結晶シリコンブロックを配列させるとともに、結晶成長に伴って転位発生を抑制する第１転位抑制粒界を形成させ得る少なくとも一つの第１転位抑制境界と、前記第１転位抑制境界よりも前記側壁側に位置して結晶成長に伴って転位を発生させ得る転位発生粒界を形成させ得る少なくとも一つの転位発生境界と、を有するように、前記複数の単結晶シリコンブロックを配置して種結晶を形成する配置工程と、前記種結晶の上にシリコン融液を配置し、前記シリコン融液を冷却して前記種結晶の結晶方位を受け継いで一方向に結晶粒を成長させてシリコンインゴットを形成するとともに、前記シリコンインゴット中に前記転位発生境界と前記第１転位抑制境界をそれぞれ引き継いだ前記転位発生粒界と前記第１転位抑制粒界を形成して、前記転位発生粒界に対面する結晶粒に転位を発生させるとともに、前記第１転位抑制粒界に対して前記側壁と反対側で対面する結晶粒での転位発生を抑制させる成長工程と、を有する。
【００２５】
配置工程では、坩堝底に、側壁から順に、複数の単結晶シリコンブロックを配列させて種結晶を形成する。種結晶は、少なくとも一つの第１転位抑制境界と、第１転位抑制境界よりも側壁側に位置する少なくとも一つの転位発生境界と、を有する。
【００２６】
第１転位抑制境界は、結晶成長に伴って転位発生を抑制する第１転位抑制粒界を形成させ得る。転位発生境界は、結晶成長に伴って転位を発生させ得る転位発生粒界を形成させ得る。
【００２７】
複数の単結晶シリコンブロックからなる種結晶について成長工程を行うと、単結晶シリコンブロックの位置及び方位を引き継いで、一方向に結晶粒が結晶成長する。転位発生境界及び第１転位抑制境界からは、それぞれの位置を引き継いだ転位発生粒界及び第１転位抑制粒界が形成される。「境界」とは、隣り合う単結晶シリコンブロック同士のつなぎ目をいい、「粒界」とは、隣り合う単結晶シリコンブロックから成長した結晶粒同士のつなぎ目をいう。
【００２８】
第１転位抑制粒界は、隣合う結晶粒に転位が発生することを抑制する。転位発生粒界は、当該粒界に接する結晶粒に転位を生じさせる。転位発生粒界を挟んで隣合う結晶粒の転位は、第１転位抑制粒界を挟んで隣合う結晶粒の転位よりも多く発生している。転位発生粒界に接する結晶粒は、転位増殖の際に体積膨張等により生じる外部応力を緩和させ、当該結晶粒以外の結晶粒に加わる応力を低減し当該結晶粒以外の結晶粒での転位の発生を抑えることができる。また、転位の発生した結晶粒は、坩堝の側壁などから進入した不純物をトラップしやすい。このため、転位発生粒界を形成することで、転位の発生した結晶粒以外の結晶粒での転位の発生や不純物の拡散を抑制することができる。
【００２９】
また、転位発生粒界は、第１転位抑制粒界よりも側壁側に位置する。転位発生粒界から生じた転位は、第１転位抑制粒界により、側壁側と反対側、即ち中央側に伝播することが抑制される。このため、第１転位抑制粒界よりも中央側の結晶粒に転位が発生することを抑制できる。
【００３０】
また、転位が発生した結晶粒は、側壁から拡散した不純物をトラップすることができる。転位発生粒界の側壁側と反対側、即ち中央側には、第１転位抑制粒界が形成されているため、第１転位抑制粒界で、中央側に不純物が拡散することを抑制できる。ゆえに、シリコンインゴットの第１転位抑制粒界よりも中央側を切り出して太陽電池材料として用いることにより、キャリアのライフタイムが長い高ライフタイム部の領域が広くなり、シリコンインゴットの歩留まりが高くなる。
【００３１】
転位発生粒界は、第１転位抑制粒界よりも側壁側に位置する。このため、第１転位抑制粒界よりも側壁側に位置する転位発生粒界に対面する結晶粒は、第１転位抑制粒界に側壁と反対側で対面する結晶粒よりも、転位密度が大きくなる。このため、転位発生粒界に対面する結晶粒の転位密度は、第１転位抑制粒界に側壁と反対側で対面する結晶粒の転位密度よりも大きいことがよい。更に、転位発生粒界に対面する結晶粒の転位密度は、第１転位抑制粒界に側壁と反対側で対面する結晶粒の転位密度よりも１０倍以上大きいことが好ましい。この場合には、転位増殖の際の体積膨張等により生じる外部応力を効果的に緩和させ、また、不純物を効果的にトラップすることができる。
【００３２】
配置工程において、坩堝の側壁から順に、転位発生境界及び第１転位抑制境界を配置させることが好ましい。更に、配置工程において、坩堝底が四角形状をなし、４つの側壁について各側壁から順に、転位発生境界及び第１転位抑制境界を配置させることが好ましい。この場合には、坩堝の側壁に接するシリコンインゴットの端部に、転位発生境界を引き継いだ転位発生粒界及び第１転位抑制境界を引き継いだ第１転位抑制粒界を有する機能性欠陥層が形成される。坩堝の側壁からの不純物の侵入及び転位発生が第１転位抑制粒界で抑制されるため、第１転位抑制粒界に対して端部と反対側の領域では、不純物の混入及び転位発生が効果的に低減される。このように、坩堝の側壁から順に転位発生境界及び第１転位抑制境界を配置させる場合に、転位発生境界及び第１転位抑制境界はそれぞれ１つのみでもよいし複数でもよい。
【００３３】
種結晶を構成する単結晶シリコンブロックは、複数用いる。種結晶に用いる複数の単結晶シリコンブロックは、互いに同じ転位密度を有していてもよい。
【００３４】
または、種結晶は、第１転位抑制境界よりも側壁側に位置して、第１転位抑制境界に対して側壁側と反対側の単結晶シリコンブロックよりも高い転位密度を有する高転位単結晶シリコンブロックを有していてもよい。この場合には、高転位単結晶シリコンブロックを引き継いで成長した結晶粒に転位が多数発生する。高転位単結晶シリコンブロックを引き継いで成長した結晶粒の転位密度を、第１転位抑制粒界に側壁と反対側で対面する結晶粒の転位密度よりも更に大きくすることができる。
【００３５】
配置工程において、第１転位抑制境界に対して側壁と反対側に、結晶成長に伴って転位発生を抑制する第２転位抑制粒界を形成させ得る少なくとも一つの第２転位抑制境界を有するように、複数の単結晶シリコンブロックを配置して種結晶を形成し、成長工程において、シリコンインゴット中に第２転位抑制境界を引き継いだ第２転位抑制粒界を形成して、第２転位抑制粒界に対面する結晶粒での転位発生を抑制させることが好ましい。
【００３６】
第１転位抑制境界に対して側壁と反対側、即ち中央側に第２転位抑制境界を配置することで、第１転位抑制粒界よりも中央側での転位発生を更に効果的に抑制できる。
【００３７】
配置工程において、転位発生境界よりも側壁側に、結晶成長に伴って転位発生を抑制する第３転位抑制粒界を形成させ得る少なくとも一つの第３転位抑制境界を有するように、複数の単結晶シリコンブロックを配置して種結晶を形成し、成長工程において、シリコンインゴット中に第３転位抑制境界を引き継いだ第３転位抑制粒界を形成して、第３転位抑制粒界に側壁側で対面する結晶粒での転位発生を抑制させることが好ましい。
【００３８】
側壁近傍で核が形成されて、結晶方位が種結晶と異なる多結晶が成長することがある。この場合にも、転位発生境界よりも側壁側に第３転位抑制境界を配置することで、第３転位抑制境界から成長した第３転位抑制粒界で、種結晶と方位が異なる多結晶の成長を抑制できる。第３転位抑制粒界よりも中央側の結晶粒が多結晶化することを抑制できる。
【００３９】
種結晶が第３転位抑制境界を有する場合には、配置工程において、坩堝の側壁から順に、第３転位抑制境界、転位発生境界及び第１転位抑制境界を配置させることが好ましい。更に、配置工程において、坩堝底が四角形状をなし、４つの坩堝について各側壁から順に、第３転位抑制境界、転位発生境界及び第１転位抑制境界を配置させることが好ましい。この場合には、坩堝の側壁に接するシリコンインゴットの端部に、第３転位抑制境界を引き継いだ第３転位抑制粒界、転位発生境界を引き継いだ転位発生粒界、及び第１転位抑制境界を引き継いだ第１転位抑制粒界を有する機能性欠陥層が形成される。第１転位抑制粒界よりも端部と反対側の領域では、不純物の混入が低減されるだけでなく、坩堝の側壁を起点とする多結晶の成長を効果的に抑制できる。このように、坩堝の側壁から順に第３転位抑制境界、に転位発生境界及び第１転位抑制境界を配置させる場合に、第３転位抑制境界、転位発生境界及び第１転位抑制境界はそれぞれ１つのみでもよいし複数でもよい。
【００４０】
結晶粒間の粒界が転位発生粒界、第１転位抑制粒界、第２転位抑制粒界、第３転位抑制粒界のいずれになるかは、結晶間の粒界の対応度により大きく影響される。粒界の対応度が高いと転位発生粒界となり、粒界の対応度が転位発生粒界よりも低いと第１転位抑制粒界、第２転位抑制粒界、又は／及び第３転位抑制粒界となる。
【００４１】
坩堝の対向する一対の側壁のうち一方の側壁の近傍に配置された少なくとも一つの転位発生境界に対面する単結晶シリコンブロックの合計厚みは、１ｍｍ以上１００ｍｍ以下であることがよく、更に５ｍｍ以上１００ｍｍ以下が好ましい。また、高転位単結晶シリコンブロックを用いた場合にも、坩堝の対向する一対の側壁のうち一方の側壁の近傍に配置された少なくとも一つの高転位単結晶シリコンブロックの合計厚みは１ｍｍ以上１００ｍｍ以下であることがよく、更に５ｍｍ以上１００ｍｍ以下が好ましい。この場合には、当該高転位単結晶シリコンブロックから成長した結晶粒が、応力緩和及び不純物吸収に適した厚みになる。
【００４２】
結晶間の粒界の対応度を表わす指標として、Σ値がある。Σ値は、単位格子の面積に対する、対応する格子の単位格子面積の比でもとめられる。Σ値は奇数の値のみを取り、Σ値が１ということは、粒界間における両方の単位格子が同じであることを意味しており、粒界は存在しない。Σ値が小さいほど、結晶間の対応がよい（対応度が高い）ということになる（日本国特許第４８８７５０４号の段落０００４、００１６）。
【００４３】
転位発生粒界のΣ値は、第１転位抑制粒界のΣ値よりも小さいことが好ましい。転位発生粒界のΣ値は、第２転位抑制粒界のΣ値よりも小さいことが好ましい。転位発生粒界のΣ値は、第３転位抑制粒界のΣ値よりも小さいことが好ましい。転位発生粒界での結晶間の対応は、第１転位抑制粒界、第２転位抑制粒界及び第３転位抑制粒界での結晶間の対応よりもよい。このため、転位発生粒界での転位が、第１転位抑制粒界、第２転位抑制粒界及び第３転位抑制粒界よりも伝播しやすくなる。
【００４４】
第１転位抑制粒界、第２転位抑制粒界及び第３転位抑制粒界のΣ値は、例えば、２７以上であることがよい。転位発生粒界のΣ値は、例えば、１以上５以下であることがよい。
【００４５】
粒界のΣ値は２７以下の場合に測定可能であり、２９以上の場合は測定が難しい。本明細書において、Σ値が２９以上の場合をランダム粒界という。例えば、第１転位抑制粒界、第２転位抑制粒界又は／及び第３転位抑制粒界はランダム粒界とし、転位発生粒界のΣ値は２７未満、更に２１以下、１７以下、９以下とするとよい。
【００４６】
第１〜第３転位抑制粒界を形成するには、転位抑制境界を挟んで互いに対面させる単結晶シリコンブロックの方位を互いに大きく異なるように設定するとよい。転位発生粒界を形成するには、転位発生境界を挟んで互いに対面させる単結晶シリコンブロックの方位を互いに近似するように設定するとよい。
【００４７】
例えば、Σ１の転位発生粒界を作製するには、配置工程において、方位が同じ単結晶シリコンブロックを隣接させて転位発生境界を形成するとよい。Σ１の転位発生粒界を形成し得る転位発生境界は、たとえば、隣り合う単結晶シリコンブロックの方位が互いに同じであれば特に限定はしない。たとえば、隣り合う単結晶シリコンブロックの方位は、いずれも、x(110)y(1-10)z(001)、x(210)y(1-20)z(001)、又はx(310)y(1-30)z(001)としてもよい。
【００４８】
Σ３の転位発生粒界を形成するには、配置工程において、例えば、隣り合う単結晶シリコンブロックのうち一方の方位はx(111)y(11-2)z(1-10)とし、他方の単結晶シリコンブロックの方位はx(111)y(-1-12)z(-110)としてもよい。
【００４９】
Σ５の転位発生粒界を形成するには、配置工程において、例えば、１）隣り合う単結晶シリコンブロックのうちの一方の方位はx(210)y(1-20)z(001)とし、他方の単結晶シリコンブロックの方位はx(210)y(-120)z(00-1)とする、または、２）隣り合う単結晶シリコンブロックのうちの一方の方位はx(310)y(1-30)z(001)とし、他方の単結晶シリコンブロックの方位はx(310)y(-130)z(00-1)としてもよい。
【００５０】
第１転位抑制粒界、第２転位抑制粒界及び第３転位抑制粒界がランダム粒界である場合、ランダム粒界を形成するには、例えば、以下の方位をもつ単結晶シリコンブロック同士を隣接して配置するとよい。
・x(210)y(1-20)z(001)である単結晶シリコンブロックと、x(310)y(1-30)z(001)である単結晶シリコンブロック
・x(210)y(1-20)z(001)である単結晶シリコンブロックと、x(111)y(11-2)z(1-10)である単結晶シリコンブロック
・x(310)y(1-30)z(001)である単結晶シリコンブロックと、x(111)y(11-2)z(1-10)である単結晶シリコンブロック
【００５１】
第１〜第３転位抑制境界、及び転位発生境界について、これらの境界を挟んで互いに対面させる単結晶シリコンブロックの成長方向の方位（ｚ方向）は、｛001｝ であることが好ましい。この場合には、得られたシリコンインゴットのｚ方向の表面を薬液に浸すことで、太陽光の反射防止効果の高い表面凹凸構造を形成することができる。
【００５２】
種結晶の境界に対面する単結晶シリコンブロックの結晶方位が、Σ値に対してズレている場合には、結晶粒の粒界に対面する面の結晶方位が当該Σ値になるように成長方位にズレが生じる傾向がある。Σ値に対するズレ角度が大きいほど、転位が生じやすく、また増殖の際の応力緩和性能が高い。例えば、第１転位抑制粒界、第２転位抑制粒界又は／及び第３転位抑制粒界と転位発生粒界とが同じΣ値である場合には、当該Σ値からのズレ角度が大きい境界は、転位が生じやすい粒界を形成するため転位発生境界となり、転位発生境界よりも当該Σ値からのズレ角度が小さい境界は、転位が生じにくい粒界を形成するため転位抑制境界となる。
【００５３】
転位発生境界に対面する単結晶シリコンブロックの結晶方位に対する、転位発生粒界に対面する結晶粒の結晶方位のズレ角度が０°以上１０°以下がよく、更に１×１０−５°以上１０°以下であることがよい。ズレ角度が過小の場合には、転位が発生しにくいおそれがある。ズレ角度が過大であると、結晶成長により当該Σ値の粒界を形成しにくくなるおそれがある。
【００５４】
また、シリコンインゴットの製造方法は、坩堝底に側壁から順に複数の単結晶シリコンブロックを配列させるとともに、結晶成長に伴って転位発生を抑制する第１転位抑制粒界を形成させ得る少なくとも一つの第１転位抑制境界と、前記第１転位抑制境界よりも前記側壁側に位置して、前記第１転位抑制境界に対して前記側壁側と反対側の単結晶シリコンブロックよりも高い転位密度を有する高転位単結晶シリコンブロックと、を有するように、前記複数の単結晶シリコンブロックを配置して種結晶を形成する配置工程と、
前記種結晶の上にシリコン融液を配置し、前記シリコン融液を冷却して前記種結晶の結晶方位を受け継いで一方向に結晶粒を成長させてシリコンインゴットを形成するとともに、前記シリコンインゴット中に前記第１転位抑制境界を引き継いだ前記第１転位抑制粒界と前記高転位単結晶シリコンブロックを引き継いで転位を発生させた高転位結晶粒とを形成して、前記第１転位抑制粒界に前記側壁と反対側で対面する結晶粒での転位発生を抑制させる成長工程と、を有していてもよい。即ち、種結晶は、第１転位抑制境界よりも端部側に、転位発生境界の代わりに高転位単結晶シリコンブロックが配置されていてもよい。
【００５５】
この場合にも、高転位単結晶シリコンブロックを引き継いで成長した結晶粒に転位が多数発生する。高転位単結晶シリコンブロックを引き継いで成長した結晶粒の転位密度を、第１転位抑制粒界に側壁と反対側で対面する結晶粒の転位密度よりも更に大きくすることができる。このため、高転位単結晶シリコンブロックを引き継いで成長した結晶粒において、外部応力を効果的に緩和させ、不純物のトラップを効果的に行うことができる。
【００５６】
配置工程において、坩堝の側壁から順に、高転位単結晶シリコンブロック及び第１転位抑制境界を配置させることが好ましい。更に、配置工程において、坩堝底が四角形状をなし、４つの側壁について各側壁から順に、高転位単結晶シリコンブロック及び第１転位抑制境界を配置させることが好ましい。この場合には、坩堝の側壁に接するシリコンインゴットの端部に、高転位単結晶シリコンブロックから成長した高転位単結晶及び第１転位抑制境界を引き継いだ第１転位抑制粒界を有する機能性欠陥層が配置されることになる。高転位結晶粒の転位は、第１転位抑制粒界を挟んで隣合う結晶粒の転位よりも多く発生している。高転位結晶粒は、坩堝の側壁から侵入した不純物をトラップし易い。坩堝の側壁に接するシリコンインゴットの端部に機能性欠陥層が配置されることで、坩堝の側壁からの不純物の侵入を高転位結晶粒で効果的に抑制できる。このように、坩堝の側壁から順に高転位単結晶シリコンブロック及び第１転位抑制境界を配置させる場合に、高転位単結晶シリコンブロック及び第１転位抑制境界はそれぞれ１つのみでもよいし複数でもよい。
【００５７】
配置工程において、坩堝の側壁から順に、高転位単結晶シリコンブロック及び第１転位抑制境界を配置させる場合には、配置工程において、更に、第１転位抑制境界に対して側壁と反対側に、結晶成長に伴って転位発生を抑制する第２転位抑制粒界を形成させ得る少なくとも一つの第２転位抑制境界を有するように、複数の単結晶シリコンブロックを配置して種結晶を形成し、成長工程において、シリコンインゴット中に第２転位抑制境界を引き継いだ第２転位抑制粒界を形成して、第２転位抑制粒界に対面する結晶粒での転位発生を抑制させることが好ましい。また、配置工程において、高転位単結晶シリコンブロックよりも側壁側に、結晶成長に伴って転位発生を抑制する第３転位抑制粒界を形成させ得る少なくとも一つの第３転位抑制境界を有するように、複数の単結晶シリコンブロックを配置して種結晶を形成し、成長工程において、シリコンインゴット中に第３転位抑制境界を引き継いだ第３転位抑制粒界を形成して、第３転位抑制粒界の側壁側で対面する結晶粒での転位発生を抑制させることが好ましい。
【００５８】
この場合において、配置工程において、坩堝の側壁から順に、第３転位抑制境界、高転位単結晶シリコンブロック及び第１転位抑制境界を配置させることが好ましい。更に、配置工程において、坩堝底が四角形状をなし、坩堝の４つの側壁について各側壁側から順に、第３転位抑制境界、高転位単結晶シリコンブロック及び第１転位抑制境界を配置させることが望ましい。この場合には、坩堝の側壁に接するシリコンインゴットの端部に、第３転位抑制境界を引き継いだ第３転位抑制粒界、高転位単結晶シリコンブロックから成長した高転位単結晶、及び第１転位抑制境界を引き継いだ第１転位抑制粒界を有する機能性欠陥層が形成される。これにより、坩堝の側壁を起点とする多結晶の成長を効果的に抑制できる。このように、坩堝の側壁から順に、第３転位抑制境界、高転位単結晶シリコンブロック及び第１転位抑制境界を配置させる場合に、第３転位抑制境界、高転位単結晶シリコンブロック及び第１転位抑制境界はそれぞれ１つのみでもよいし複数でもよい。
【００５９】
高転位単結晶シリコンブロックの転位密度は、１×１０３／ｃｍ2以上、更に１×１０４／ｃｍ2以上であることが好ましい。高転位単結晶シリコンブロックを引き継いだ結晶粒に多数の転位を生じさせて、更に転位の多い結晶粒とすることができる。
【００６０】
本実施形態の種結晶に用いる単結晶シリコンブロックは、チョクラルスキー（ＣＺ）法もしくはフローティングゾーン法により作製した単結晶シリコンインゴットから切り出したものを用いることの他に、本作製法で使用した種結晶を再利用して用いること、本発明の方法で作製したシリコンインゴットから切り出したシリコンブロックを用いることも可能である。
【００６１】
本実施形態で使用する坩堝は、水平断面形状が角形または丸形のシリカ製を用い、内面に窒化ケイ素粉末などの離型剤を塗布して使用する。また、本実施形態の一方向への結晶成長の方法は、空間的に下方が低温で上方が高温の温度勾配において、坩堝位置を下方へ移動する方法、ヒーターを上方へ移動する方法、ヒーター出力を徐々に下げる方法、シャッター開放などで下部から抜熱する方法、またこれらの方法の組み合わせなど、一方向の結晶成長が可能であればいずれの方法も利用可能である。
【００６２】
成長工程において、種結晶の上にシリコン融液を配置し、シリコン融液を冷却して種結晶の結晶方位を受け継いで下方から上方へ一方向に結晶粒を成長させてシリコンインゴットを形成する。
【００６３】
シリコン融液は、それ自体を、種結晶を配置した坩堝内に投入してもよいが、シリコン原料を坩堝内の種結晶の上に配置しシリコン原料を溶融させてシリコン融液としてもよい。シリコン融液を冷却するために、坩堝内の温度を制御可能な温度制御手段（例えば、発熱体又は／及び冷却媒体）を配置して、シリコン融液を冷却してもよい。シリコン融液の冷却は、例えば、結晶成長速度が０．１ｍｍ／分〜１０ｍｍ／分程度となるようにするとよい。
【００６４】
本実施形態のシリコンインゴットは、シリコンの種結晶の結晶方位を受け継いで一方向に成長した複数の結晶粒よりなるシリコンインゴットであって、シリコンインゴットは、第１転位抑制粒界と、第１転位抑制粒界よりも結晶粒の成長方向に対して垂直方向の端部側に位置する転位発生粒界とを有するとともに、転位発生粒界に対面する結晶粒に転位が発生されており、第１転位抑制粒界に対して端部と反対側で対面する結晶粒に発生している転位は、転位発生粒界に対面する結晶粒に発生している転位よりも少ない。端部から順に、転位発生粒界及び第１転位抑制粒界が配置されていることが好ましい。シリコンインゴットの結晶粒の成長方向に対して垂直方向の断面は四角形状をなし、垂直方向の４つの端部について各端部から順に、転位発生粒界及び第１転位抑制粒界が配置されていることが好ましい。シリコンインゴットは、第１転位抑制粒界に対して端部と反対側に第２転位抑制粒界を有し、第２転位抑制粒界に対面する結晶粒に発生している転位は、転位発生粒界に対面する結晶粒に発生している転位よりも少ないことが好ましい。シリコンインゴットは、転位発生粒界よりも端部側に第３転位抑制粒界を有し、第３転位抑制粒界に対面する結晶粒に発生している転位は、転位発生粒界に対面する結晶粒に発生している転位よりも少ないことが好ましい。
上記シリコンインゴットによれば、第１転位抑制粒界に対して端部と反対側で対面する結晶粒に発生している転位は、転位発生粒界に対面する結晶粒に発生している転位よりも少ない。このため、第１転位抑制粒界よりも中央側の結晶粒での転位発生及び不純物拡散が少なく抑えられている。
【００６５】
また、本実施形態のシリコンインゴットは、転位発生粒界に代えて、高転位結晶粒を有していても良い。即ち、本実施形態のシリコンインゴットは、シリコンの種結晶の結晶方位を受け継いで一方向に成長した複数の結晶粒よりなるシリコンインゴットであって、シリコンインゴットは、第１転位抑制粒界と、第１転位抑制粒界よりも結晶粒の成長方向に対して垂直方向の端部側に位置する高転位結晶粒とを有するとともに、高転位結晶粒には転位が発生されており、第１転位抑制粒界に対して端部と反対側で対面する結晶粒に発生している転位は、高転位結晶粒に発生している転位よりも少ないものであってもよい。端部から順に、高転位結晶粒及び第１転位抑制粒界が配置されていることが好ましい。シリコンインゴットの結晶粒の成長方向に対して垂直方向の断面は四角形状をなし、垂直方向の４つの端部について各端部から順に、高転位結晶粒及び第１転位抑制粒界が配置されていることが好ましい。シリコンインゴットは、第１転位抑制粒界に対して端部と反対側に第２転位抑制粒界を有し、第２転位抑制粒界に対面する結晶粒に発生している転位は、高転位結晶粒に発生している転位よりも少ないことが好ましい。シリコンインゴットは、高転位結晶粒よりも端部側に第３転位抑制粒界を有し、第３転位抑制粒界に対面する結晶粒に発生している転位は、高転位結晶粒に発生している転位よりも少ないことが好ましい。
上記シリコンインゴットによれば、第１転位抑制粒界に対して端部と反対側で対面する結晶粒に発生している転位は、高転位結晶粒に発生している転位よりも少ない。このため、第１転位抑制粒界よりも中央側の結晶粒での転位発生及び不純物拡散が少なく抑えられている。
【００６６】
本実施形態により得られたシリコンインゴットは、第１転位抑制境界に対して側壁と反対側、即ち中央側を切り出して用いるとよい。第１転位抑制境界よりも中央側で成長した粒界は、不純物及び転位が少なく、高品質な疑似単結晶シリコンである。切り出された中央側の疑似単結晶シリコンは、太陽電池材料などとして好適に用いられる。
【実施例】
【００６７】
（参考例）
本参考例のシリコンインゴットの製造方法について説明する。シリコンインゴットを製造するために、配置工程と成長工程を行う。
【００６８】
まず、配置工程において、複数のシリコン単結晶ブロックを配列した種結晶を形成した。複数のシリコン単結晶ブロックは、ＣＺ法で製造されたものであり、結晶方位に関して３種類のブロックＡ、Ｂ、Ｃを用いた。
【００６９】
図１に示すように、ブロックＡ、Ｂ、Ｃは、いずれも、平面形状が５ｍｍ×４５ｍｍの長方形で、高さが３０ｍｍである。ブロックＡは、Ｘ（厚み）方向に（３１０）面をもち、Ｙ（長さ）方向に（−１３０）面をもち、Ｚ（高さ）方向に（００１）面をもつ。ブロックＢは、Ｘ方向に（１１１）面をもち、Ｙ方向に（１１−２）面をもち、Ｚ（高さ）方向に（−１１０）面をもつ。ブロックＣは、Ｘ方向に（１１１）面をもち、Ｙ方向に（−１−１２）面をもち、Ｚ（高さ）方向に（１−１０）面をもつ。ブロックＡ，Ｂ，Ｃの転位密度はいずれも０／ｃｍ2であった。
【００７０】
図１に示すように、Ｘ方向に、順に、ブロックＡ、Ａ、Ａ、Ａ、Ｂ、Ｂ、Ｃ、Ｂ、Ｂを配列させて、種結晶を得た。
【００７１】
５０ｍｍ×５０ｍｍの大きさの坩堝底と高さ１００ｍｍの側壁で囲まれた空間をもつシリカ製の坩堝を準備した。坩堝の側壁内面に、窒化珪素粉末を含む離型材を塗布した。坩堝底に、種結晶を配置した。種結晶のＺ方向を坩堝底面に対して垂直な方向に向け、Ｘ方向を坩堝平面の一方向に向け、Ｙ方向を坩堝平面の他方向に向けた。
【００７２】
成長工程において、坩堝内の種結晶の上に、シリコン原料２２６ｇを配置した。上下方向で温度勾配がある加熱炉に坩堝を配置した。加熱炉の温度勾配は、上方に向けて約１℃／ｍｍ高くなるようにした。加熱炉内で坩堝のシリコン原料をシリコン融点以上の温度（１４３０℃）に加熱して、シリコン融液とした。このとき、種結晶の上部の一部がシリコン原料とともに溶融させたが、種結晶の下部は溶融させない。
【００７３】
次に、加熱炉内で坩堝を０．３ｍｍ／分の速度で引き下げて、シリコン融液を下側から上側に徐々に冷却した。冷却速度は０．０５℃／分とした。結晶成長速度は約０．５ｍｍ／分とした。これにより、シリコンインゴットを形成した。
【００７４】
図２は、得られたシリコンインゴットの切断面のエッチピット像を示す図である。図２において、下側部分に種結晶があり、上側部分には成長した結晶粒が認められた。成長した結晶粒には、白い線で示されているように、多数の転位が発生していた。
【００７５】
ブロックＡとＡの間の境界から受け継いだ粒界、ブロックＢとＢの間の境界から受け継いだ粒界、ブロックＢとＣの間の境界から受け継いだ粒界を起点として、転位が発生した。一方、ブロックＡとＢの間の境界を受け継いだ粒界からは転位が発生しなかった。
【００７６】
ブロックＡとＡの間の境界、ブロックＢとＢの間の境界、ブロックＢとＣの間の境界は、結晶成長に伴って転位を発生させ得る転位発生粒界を形成させる転位発生境界である。転位発生境界から引き継いだ転位発生粒界は、Σ値が１であり、Σ値１から１°程度のズレ角を有する粒界となり、小角粒界であった。転位発生境界に対面するブロックＡの結晶方位に対する、転位発生粒界に対面する結晶粒の結晶方位のズレ角度は０．８°であった。転位発生境界に対面するブロックＢの結晶方位に対する、転位発生粒界に対面する結晶粒の結晶方位のズレ角度は１．１°であった。転位発生境界に対面するブロックＣの結晶方位に対する、転位発生粒界に対面する結晶粒の結晶方位のズレ角度は１°であった。
【００７７】
ブロックＡとＢの間の境界は、結晶成長に伴って転位発生を抑制する転位抑制粒界を形成させ得る転位抑制境界である。転位抑制境界から引き継いだ転位抑制粒界のΣ値は２９以上であり、ランダム粒界であった。
【００７８】
本参考例より、Σ値の大きい粒界は転位が生じにくく、Σ値が小さい粒界は転位が発生しやすいことがわかった。この点を踏まえて、次に、実施例１のシリコンインゴットを製造した。
【００７９】
（実施例１）
本実施例のシリコンインゴットの製造方法について説明する。シリコンインゴットを製造するために、配置工程と成長工程を行う。
【００８０】
まず、配置工程において、複数のシリコン単結晶ブロックを配列した種結晶を形成した。複数のシリコン単結晶ブロックは、ＣＺ法で製造されたものであり、結晶方位に関して２種類のブロックＡ、Ｄを用いた。図３に示すように、本実施例で用いるブロックＡの各方向に対する結晶方位は、参考例のブロックＡと同様である。ブロックＤは、Ｘ方向に（２１０）面、Ｙ方向に（−１２０）面、Ｚ方向に（００１）面をもつ。ブロックＡ，Ｄの転位密度はいずれも０／ｃｍ2と同じであった。
【００８１】
ブロックＡ、Ｄについて、それぞれ長さ４５ｍｍ、高さ３０ｍｍであるが、厚みが異なるものを準備した。ブロックＡ、Ｄの薄い厚み（２ｍｍ）をもつものをブロックＡ１、Ｄ１とし、それぞれ３枚準備した。ブロックＡ、Ｄの厚い厚み（１８ｍｍ）をもつものをブロックＡ２、Ｄ２とし、それぞれ１枚準備した。
【００８２】
間隔４５ｍｍを開けた平行な薄板８の間に、順に、ブロックＡ１、Ａ１、Ａ１、Ｄ２、Ａ２、Ｄ１、Ｄ１、Ｄ１を配置させて、種結晶を得た。
【００８３】
参考例と同様の坩堝を準備し、側壁内面に離型材を塗布した。坩堝底に、上記の１つの種結晶を配置した。種結晶のＺ方向を坩堝底面に対して垂直な方向に向け、Ｘ方向を坩堝平面の一方向に向け、Ｙ方向を坩堝平面の他方向に向けた。
【００８４】
参考例と同様に、成長工程を行って、シリコンインゴットを成長させた。
【００８５】
図４は、得られたシリコンインゴットの切断面の断面写真である。図５は、当該切断面のエッチピット像である。まず、図４、図５に示すように、種結晶からＺ方向に結晶粒が成長していた。
【００８６】
図５に示すように、坩堝の側壁近傍の結晶粒には、多数の転位が発生していた。しかし、ブロックＡ１とＤ２の間の境界、及びブロックＡ２とＤ１の間の境界をそれぞれ引き継いだ粒界を挟んで中央側では、側壁に接していた端部側に比べて格段に転位の発生が抑えられていた。
【００８７】
端部近傍に位置するブロックＡ１とＡ１の間の境界、及びブロックＤ１とＤ１の間の境界をそれぞれ引き継いで形成された粒界は、転位を発生させやすい転位発生粒界であった。
【００８８】
ブロックＡ１とＤ２の間の境界、及びブロックＡ２とＤ１の間の境界をそれぞれ引き継いで形成された粒界は、中央側の結晶粒への転位の伝播を抑制する第１転位抑制粒界であることがわかった。ブロックＤ２とＡ２の間の境界を引き継いで形成された粒界は、結晶粒の転位の発生を抑制する第２転位抑制粒界であることがわかった。
【００８９】
図４、図５に示すように、シリコンインゴットの端部には、方位が種結晶とは異なる多結晶が形成されていた。一方、ブロックＡ１とＤ２の間の境界、及びブロックＡ２とＤ１の間の境界をそれぞれ引き継いだ第１転位抑制粒界を挟んで、中央部分の結晶粒については多結晶化が抑制されていた。
【００９０】
図６は、結晶粒の転位発生領域での鉄濃度分布を表面光起電力法（Surface PhotoVoltage）により測定した。坩堝の側壁には離型材が塗布されるが、離型材には微量成分として鉄が含まれている。転位発生領域での鉄濃度分布を測定したところ、転位が発生している部分に著しく高い濃度で鉄が存在していることがわかった。このことから、転位発生粒界に面する結晶粒の転位領域では、多量の不純物がトラップされることがわかった。本実施例では、側壁近傍に転位発生粒界を形成しているため、側壁から拡散してきた鉄などの不純物が転位発生粒界に面する結晶粒の転位領域でトラップされる。このため、中央側の結晶粒への不純物の拡散が抑制される。
【００９１】
図７を用いて、本実施例により形成されたシリコンインゴット７を説明する。シリコンインゴット７は、複数の単結晶シリコンのブロックを配列させてなる種結晶６を用いて、結晶粒５を結晶成長させることにより形成される。坩堝９の側壁９１から順に配列されたブロック間の境界のうち、ブロックＡ１とＤ２の間の境界、及びブロックＡ２とＤ１の間の境界は、第１転位抑制境界１であり、結晶成長に伴って転位発生を抑制する第１転位抑制粒界５１を形成させる。ブロックＤ２とＡ２との間の境界は、第２転位抑制境界２であり、結晶成長に伴って転位発生を抑制する第２転位抑制粒界５２を形成させ得る。ブロックＡ１とＡ１の間の境界、及びブロックＤ１とＤ１の間の境界は、第１転位抑制境界１よりも側壁９１側に位置する転位発生境界４であり、結晶成長に伴って転位を発生させ得る転位発生粒界５４を形成させ得る。
【００９２】
第１転位抑制粒界５１は、Σ値が２９以上であり、ランダム粒界であった。第２転位抑制粒界５２は、Σ値が２９以上であり、ランダム粒界であった。
【００９３】
転位発生粒界５４は、Σ値が１であり、Σ値１から１°程度のズレ角度を有する粒界であり、 小角粒界であった。転位発生境界４に対面するブロックＡ１、Ｄ１の結晶方位に対する、転位発生粒界５４に対面する結晶粒５の結晶方位のズレ角度、第１転位抑制境界１に対面するブロックＡ１、Ｄ１の結晶方位に対する、転位発生粒界５１に対面する結晶粒５の結晶方位のズレ角度、第２転位抑制境界２に対面するブロックＡ２、Ｄ２の結晶方位に対する、転位発生粒界５２に対面する結晶粒５の結晶方位のズレ角度は、いずれも、０°以上５°以下であった。
【００９４】
シリコンインゴットのうち、結晶粒５の第１転位抑制粒界５１よりも中央側の部分を切り出すことにより、結晶欠陥の少ない高品質の疑似単結晶シリコンが得られる。
【００９５】
ところで、本実施例で採用されているモノライクキャスト法では、図４、図７に示すように、シリコン融液から種結晶を用いてシリコンインゴットを育成する過程で、坩堝９の側壁９１に接する端部から種結晶とは別の方位の結晶粒５９が多数発生してその占有部分が拡大する多結晶化が生じた。本実施例では、第１転位抑制粒界５１により別の方位をもつ結晶粒５９の拡大がブロックされた。
【００９６】
そこで、転位抑制粒界を転位発生粒界５４よりも側壁９１に接する端部７０側に配置することで、多結晶化を効果的に抑制できると推定される。即ち、図８に示すように、配置工程において、転位発生境界４よりも側壁９１側に、結晶成長に伴って転位発生を抑制する第３転位抑制粒界５３を形成させ得る第３転位抑制境界３を形成してもよい。第３転位抑制境界３を形成するために、実施例１の種結晶６の一方の端部７０とブロックＡ１との間に、ブロックＤ１を配置し、また他方の端部７０とブロックＤ１との間にブロックＡ１を配置する。かかる種結晶６を用いて結晶成長をさせて得られたシリコンインゴットは、第３転位抑制境界３を引き継いだ第３転位抑制粒界５３で多結晶化が抑制されると推定される。このため、より高品質の疑似単結晶が得られる。
【００９７】
また、本実施例では、側壁９１に接する端部７０近傍に転位発生境界４を配置させることにより、端部７０近傍で成長した結晶粒に転位を発生させて、応力緩和及び不純物吸収をさせている。図９に示すように、ブロックＡ１、Ｄ１の代わりに、ブロックＡ１、Ｄ１よりも転位密度を高くした高転位単結晶シリコンブロックであるブロックＡＤ１、ＤＤ１を用いてもよい。この場合にも、ブロックＡＤ１、ＤＤ１を引き継いで成長した結晶粒は、多数の転位が発生して高転位結晶粒６４となる。高転位結晶粒６４において、応力緩和及び不純物吸収をさせることができる。ＡＤ１、ＤＤ１に対して端部７０と反対側、即ち中央側に第１転位抑制境界１を配置することで、中央側への転位伝播及び不純物拡散を効果的に抑制できる。
【００９８】
また、図１０に示すように、種結晶６は、実施例１の転位発生境界に代えて、高転位単結晶ブロックを有していてもよい。この場合、坩堝９には、両側の側壁９１近傍に、転位密度が高い高転位単結晶ブロックであるブロックＡＤ１、ＤＤ１を配置し、中央には転位密度が小さいブロックＤ３を配置する。ブロックＤ３は、厚みがブロックＤ２の厚みの約２倍ある点を除いて、ブロックＤ２と同じである。ブロックＡＤ１とＤ３との間およびブロックＤＤ１とＤ３との間には、第１転位抑制境界１が形成されている。この種結晶６の上にシリコン融液を配置して冷却すると、シリコンインゴット７が形成される。高転位結晶シリコンブロックＡＤ１、ＤＤ１を引き継いで成長した結晶粒は、多数の転位が発生して高転位結晶粒６４となる。シリコンインゴット７の両端部は、転位が多く不純物が蓄積されているが、中央部では転位の発生が少なくまた不純物の拡散も抑制される。
【００９９】
（実施例２）
本実施例のシリコンインゴットは、種結晶において、第３転位抑制境界を配置していること、及び、坩堝の４つのすべての側壁に、第３転位抑制境界、転位発生境界及び第１転位抑制境界を配置している点が、実施例１と相違する。以下、本実施例のシリコンインゴットの製造方法について説明する。
【０１００】
まず、配置工程において、複数のシリコン単結晶ブロックを配列した種結晶を形成した。複数のシリコン単結晶ブロックは、ＣＺ法で製造されたものであり、結晶方位に関して３種類のブロックＥ，Ｆ，Ｇを用いた。図１１に示すように、ブロックＥの結晶方位は、Ｘ方向に（３１０）面、Ｙ方向に（１−３０）面、Ｚ方向に（００１）面をもつ。ブロックＦの結晶方位は、Ｘ方向に（２１０）面、Ｙ方向に（１−２０）面、Ｚ方向に（００１）面をもつ。ブロックＧの結晶方位は、Ｘ方向に（−２１１）面、Ｙ方向に（０１−１）面、Ｚ方向に（１１１）面をもつ。ブロックＥ，Ｆ，Ｇの転位密度はいずれも０／ｃｍ2であった。 
【０１０１】
ブロックＥ，Ｆについて、平面形状の異なるブロックＥ１、Ｅ２、Ｅ３、Ｆ１、Ｆ２、Ｆ３を準備した。ブロックＥ１、Ｆ１の平面形状は、３２ｍｍ×６４ｍｍの長方形であり、ブロックＥ２、Ｆ２の平面形状は、５ｍｍ×６４ｍｍの長方形であり、ブロックＥ３、Ｆ３の平面形状は、３２ｍｍ×５ｍｍの長方形であった。すべてのブロックの高さは９４ｍｍとした。
【０１０２】
図１１に示すように、各種ブロックを配置させて、種結晶を得た。坩堝の底壁は、Ｘ方向及びＹ方向にそれぞれ９４ｍｍの長さの正方形をなしている。坩堝の側壁から順に、Ｘ方向において、ブロックＦ２、Ｅ２、Ｅ２、Ｆ１、Ｅ１、Ｆ２、Ｆ２、Ｅ２の順で配列させた。Ｙ方向において、ブロックＦ１の両側に、ブロックＥ３、Ｅ３、Ｆ３の順で配列させ、ブロックＥ１の両側に、ブロックＦ３、Ｆ３、Ｅ３の順で配列させた。種結晶の４コーナーには、ブロックＧを配置した。
【０１０３】
坩堝の側壁内面に離型材を塗布した。坩堝底に、上記の種結晶を配置した。種結晶のＺ方向を坩堝底面に対して垂直な方向に向け、Ｘ方向を坩堝平面の一方向に向け、Ｙ方向を坩堝平面の他方向に向けた。
【０１０４】
参考例と同様に、成長工程を行って、シリコンインゴットを成長させた。
【０１０５】
図１２は、図１１のＡ−Ａ矢視線方向に切断したシリコンインゴットの切断面の断面写真である。図１３は、種結晶部分をＺ方向と直交する方向に切断したシリコンインゴットの切断面の断面写真である。図１４は、図１１のＡ−Ａ矢視線方向に切断したシリコンインゴットの切断面の説明図である。図１５は、種結晶部分をＺ方向と直交する方向に切断したシリコンインゴットの切断面 の説明図である。
【０１０６】
得られたシリコンインゴットでは、種結晶６からＺ方向に結晶粒が成長していた。坩堝９の四方の側壁９１近傍の結晶粒には、多数の転位が発生していた。しかし、図１２に示すように、ブロックＦ２とＥ１の間の境界、ブロックＥ２とＦ１の間の２つの境界をそれぞれ引き継いだ粒界を挟んで中央側では、側壁側に比べて格段に転位の発生が抑えられていた。また、図１３に示すように、ブロックＦ２およびＦ３とＥ１の間の境界をそれぞれ引き継いだ粒界を挟んで中央側では、端部側に比べて格段に転位の発生が抑えられていた。同様に、ブロックＥ２およびＥ３とＦ１の境界をそれぞれ引き継いだ粒界を挟んだ中央側では、端部側に比べて格段に転位の発生が抑えられていた。このことから、ブロックＦ２とＥ１の間の境界、ブロックＥ２とＦ１の間の境界、ブロックＦ３とＥ１の間の境界、及びブロックＥ３とＦ１の間の境界は、転位の発生を抑制できる第１転位抑制粒界５１を形成させる第１転位抑制境界１であった。
【０１０７】
坩堝９の側壁９１近傍に位置するブロックＥ２とＥ２の間の境界、ブロックＥ３とＥ３の間の境界、ブロックＦ２とＦ２の間の境界、及びブロックＦ３とＦ３の間の境界は、転位を発生させやすい転位発生粒界５４を形成させる転位発生境界４であった。
【０１０８】
種結晶６の中央側のブロックＥ１とＦ１の間の境界は、結晶粒の転位の発生を抑制する第２転位抑制粒界５２を形成させる第２転位抑制境界２であった。端部７０近傍に位置するブロックＥ２とＦ２の間の境界、及びブロックＥ３とＦ３の間の境界は、転位の発生を抑制する第３転位抑制粒界５３を形成させる第３転位抑制境界３であった。第３転位抑制粒界５３を挟んで端部７０と反対側の結晶粒については多結晶化が抑制されていた。
【０１０９】
第１転位抑制粒界５１、第２転位抑制粒界５２、及び第３転位抑制粒界５３は、いずれもΣ値が２９以上であり、ランダム粒界であった。転位発生粒界５４は、Σ値が１であり、Σ値１から１°程度のズレ角度を有する粒界であり、小角粒界であった。転位発生境界４に対面する各ブロックの結晶方位に対する、転位発生粒界５４に対面する結晶粒５の結晶方位のズレ角度は、いずれも、０°以上５°以下であった。
【０１１０】
シリコンインゴットは、結晶粒５の第１転位抑制粒界５１よりも中央側の部分が切り出されて使用される。この中央側の部分は、結晶欠陥の少ない高品質の疑似単結晶シリコンである。
【０１１１】
本実施形態では、坩堝のすべての側壁について各側壁側から順に、第３転位抑制境界、転位発生境界及び第１転位抑制境界を配置している。シリコンインゴットの外側部分全周からの転位発生及び不純物混入を効果的に抑制できる。このため、Ｘ方向又はＹ方向のみに第３転位抑制境界、転位発生境界及び第１転位抑制境界を配置した場合に比べて、製品部分の歩留まりを更に高くすることができる。
【０１１２】
本実施例では、種結晶６のコーナー部に配置したブロックＧの上にも結晶が成長した。しかし、ブロックＧ上の結晶は、使用時にシリコンインゴットの製品部分から排除される部分であるため、転位発生、不純物混入など、どのような結晶でも問わない。このため、種結晶６のコーナー部に配置するものは、シリコンブロックであれば、どのような方位をもつものでもよい。たとえば、コーナー部には、ブロックＧを配置する代わりに、その両側のブロックＥ２、Ｅ３、Ｆ２、Ｆ３のいずれかを引き延ばして配置してもよい。また、コーナー部にはブロックを配置しなくてもよい。この場合には、成長工程の際に、シリコン融液がコーナー部に進入するが、製造されたシリコンインゴットの製品部分には影響がほとんどない。しいていえば、コーナー部の隙間から結晶の中央側にシリコン融液が浸み出す程度であり、その場合にも、結晶の成長に大きな影響はない。
【０１１３】
本実施例のシリコンインゴットは、種結晶において、坩堝のすべての側壁について各側壁側から順に、第３転位抑制境界、転位発生境界及び第１転位抑制境界を配置しているが、第３転位抑制境界は用いることなく転位発生境界及び第１転位抑制境界を坩堝のすべての側壁に配置してもよい。また、図９、図１０に示すように、坩堝の側壁側から順に高転位結晶シリコンブロック及び第１転位抑制境界を配置する構成を、坩堝のすべての側壁に設けてもよい。
【０１１４】
本実施例では、ブロックＥ，Ｆの転位密度は同じとしたが、図１６に示すように、第１転位抑制境界に側壁９１側で対面する部分に高転位密度の単結晶シリコンブロックからなるブロックＥＤ２、ＥＤ３、ＦＤ２、ＦＤ３を配置してもよい。即ち、坩堝底が四角形状であって、坩堝のすべての側壁に、第３転位抑制境界、高転位単結晶のブロック及び第１転位抑制境界を配置してもよい。この場合にも、シリコンインゴットの外側部分全周からの転位発生及び不純物混入を効果的に抑制できる。このため、Ｘ方向又はＹ方向のみに第３転位抑制境界、高転位単結晶のブロック及び第１転位抑制境界を配置した場合に比べて、製品部分の歩留まりを更に高くすることができる。
【符号の説明】
【０１１５】
１：第１転位抑制境界、２：第２転位抑制境界、３：第３転位抑制境界、４：転位発生境界、５：結晶粒、５１：第１転位抑制粒界、５２：第２転位抑制粒界、５３：第３転位抑制粒界、５４：転位発生粒界、６：種結晶、６４：高転位結晶粒、７：シリコンインゴット、７０：端部
【図１】
0006590145.tif 000002
【図２】
0006590145.tif 000003
【図３】
0006590145.tif 000004
【図４】
0006590145.tif 000005
【図５】
0006590145.tif 000006
【図６】
0006590145.tif 000007
【図７】
0006590145.tif 000008
【図８】
0006590145.tif 000009
【図９】
0006590145.tif 000010
【図１０】
0006590145.tif 000011
【図１１】
0006590145.tif 000012
【図１２】
0006590145.tif 000013
【図１３】
0006590145.tif 000014
【図１４】
0006590145.tif 000015
【図１５】
0006590145.tif 000016
【図１６】
0006590145.tif 000017
【図１７】
0006590145.tif 000018
【図１８】
0006590145.tif 000019
【図１９】
0006590145.tif 000020